(57)【要約】  本発明は、高分子ラジカル材料と導電付与剤を用いている二次電池であって、導電補助層の性能を更に向上させ、内部抵抗を低減した、より高出力の二次電池を提供する。具体的には、本発明によれば、少なくとも正極もしくは負極の一方に、電極活物質として高分子ラジカル材料と導電性を有する導電付与剤を用いて成る二次電池であって、集電体と高分子ラジカル材料／導電付与剤電極の間に、グラファイト、繊維状カーボン、またはＤＢＰ吸収量が１１０ｃｍ３／１００ｇ以下の粒状カーボンのいずれかを主成分とした導電補助層を設けることにより、高出力の二次電池が得られる。
2010002002.tif 000002
【特許請求の範囲】
【請求項１】
少なくとも正極もしくは負極の一方に、電極活物質として高分子ラジカル材料と導電性を有する導電付与剤を用いて成る二次電池であって、
集電体と高分子ラジカル材料／導電付与剤電極の間に、グラファイト、繊維状カーボン、またはＤＢＰ吸収量が１１０ｃｍ３／１００ｇ以下の粒状カーボンのいずれかを主成分とした導電補助層を設けることを特徴とする二次電池。
【請求項２】
前記導電補助層は、ＤＢＰ吸収量が３０ｃｍ３／１００ｇ以上、１１０ｃｍ３／１００ｇ以下の粒状カーボンを主成分とする請求項１に記載の二次電池。
【請求項３】
前記導電補助層のグラファイト、繊維状カーボン、またはＤＢＰ吸収量が１１０ｃｍ３／１００ｇ以下の粒状カーボンの質量比率が５０％以上、９５％以下である請求項１または２に記載の二次電池。
【請求項４】
前記導電補助層の乾燥後の膜厚が６μｍ以下である請求項１または２に記載の二次電池。
【請求項５】
前記高分子ラジカル材料が、繰り返し単位中に一般式（１）に示すニトロキシドラジカル構造を持つポリニトロキシドラジカル化合物である請求項１または２に記載の二次電池。
【化１】
2010002002.tif 000010
【請求項６】
前記ポリニトロキシドラジカル化合物が、ポリ（４−メタクリロイルオキシ−２,２,６,６−テトラメチルピペリジン−１−オキシル）、ポリ（４−アクリロイルオキシ−２,２,６,６−テトラメチルピペリジン−１−オキシル）、またはこれらを成分として含む共重合体である請求項５に記載の二次電池。
【請求項７】
前記ポリニトロキシドラジカル化合物が、ポリ（４−ビニルオキシ−２,２,６,６−テトラメチルピペリジン−１−オキシル）、またはこれを成分として含む共重合体である請求項５に記載の二次電池。
【請求項８】
前記ポリニトロキシドラジカル化合物が架橋構造を持つ請求項５に記載の二次電池。
【請求項９】
リチウム二次電池である請求項１または２に記載の二次電池。
【請求項１０】
少なくとも正極もしくは負極の一方に、電極活物質として高分子ラジカル材料と導電性を有する導電付与剤を用いて成る二次電池において、集電体と高分子ラジカル材料／導電付与剤電極の間に設ける導電補助層の形成に用いる導電補助層用カーボンインキであって、
グラファイト、繊維状カーボン、またはＤＢＰ吸収量が１１０ｃｍ３／１００ｇ以下の粒状カーボンのいずれかを含有することを特徴とする二次電池の導電補助層用カーボンインキ。
【発明の詳細な説明】
【技術分野】
【０００１】
本発明は、リチウム二次電池等の二次電池に関し、特に電極活物質として高分子ラジカル材料を用いた二次電池に関する。
【背景技術】
【０００２】
近年、通信システムの発展とともに、ノート型パソコン、携帯電話などの携帯電子機器が急激に普及してきた。携帯電子機器は、高機能化される一方で、機能や形状などの多様化も進んでいる。そこで、その電源である電池に対して、小型化、軽量化、高エルギー密度化、高出力密度化などの様々な要求が高まっている。【０００３】
高エネルギー密度の電池としては、１９９０年代以降、リチウムイオン電池が広く用いられるようになった。このリチウムイオン電池は、電極活物質として正極にマンガン酸リチウムやコバルト酸リチウムといったリチウム含有遷移金属酸化物を用い、負極に炭素を用いたものであり、リチウムイオンの電極活物質への挿入・脱離反応を利用して充放電を行っている。リチウムイオン電池は、大きなエネルギー密度を持ち、またサイクル特性に優れているため、携帯電話をはじめとした種々の電子機器に利用されている。一方、大きな出力を得ることが難しく、また充電のために長時間を要するという欠点もある。【０００４】
大きな出力を得ることの出来る蓄電デバイスとして、電気二重層キャパシタが知られている。この電気二重層キャパシタは、大電流を一度に放出できるため、大きな出力を得ることが可能である。しかしながら、エネルギー密度は非常に小さく、しかも小型化が困難であることから、多くの携帯電子機器の電源としては適していない。【０００５】
また、導電性高分子を電極材料に用いた非水電解質キャパシタも提案されている（特許文献１参照）。この非水電解質キャパシタにおいては、大きな出力を得ることができ、従来の電気二重層キャパシタに比べ高いエネルギー密度をもっている。しかしながら、導電性高分子を電極活物質として用いた電池と同様に、発生するドープ濃度に限界があり、エネルギー密度は小さいものであった。【０００６】
特許文献２には、正極、負極の少なくとも一方の電極活物質がラジカル材料を含有することを特徴とする二次電池が、また、特許文献３には、ニトロキシル高分子材料を正極中に含有した蓄電デバイスが提案されている。これら二次電池等の蓄電デバイスは、電極活物質（ラジカル化合物）自体の電極反応が速いため大電流で充放電ができ、そのため高い出力が得られるとされている。【０００７】
更に、特許文献４では、ニトロキシル高分子を電極活物質とする蓄電デバイスの内部抵抗を小さくするために、炭素を主成分とする導電補助層をアルミニウム電極上に一体形成した正極用集電体を用いることを提案している。この蓄電デバイスにおいては、その内部抵抗が小さくすることができ、更に高い出力が得られるとされている。【０００８】
しかしながら、特許文献４で提案された蓄電デバイスでは、炭素の種類に対する導電補助層の効果について言及しておらず、また、膜厚においてもその効果を確認するも、膜厚の違いによる有効性についても言及していない。また、特許文献４で提案された蓄電デバイスでは、「導電補助層」をアルミニウム電極上に一体形成したものと定義しているが、より分かりやすくするために、ここでは、「集電体と高分子ラジカル材料／導電付与剤電極の間に位置する炭素を主成分とした層」と定義しなおす。【０００９】
出力特性は、電流と電圧の積によって表されるが、電流に着目した場合、放電電流と放電効率の関係であるレート特性との相関が高い。高いレート特性を示す電池では、大電流による放電が可能となり、高い出力特性が得られる。
【先行技術文献】
【特許文献】
【００１０】
【特許文献１】特開２０００−３１５５２７号公報
【特許文献２】特許第３６８７７３６号公報
【特許文献３】特開２００２−３０４９９６号公報
【特許文献４】国際公開２００５／０７８８３０号
【発明の概要】
【発明が解決しようとする課題】
【００１１】
本発明の課題は、導電付与剤と高分子ラジカル材料を有する電極を用いた二次電池であって、導電補助層の性能を更に向上させ、大きな電流においても放電容量の低下が少ない（レート特性が高い）新たな二次電池を提供することにある。
【課題を解決するための手段】
【００１２】
本発明者らは鋭意検討した結果、集電体と高分子ラジカル材料／導電付与剤電極の間に位置する導電補助層の主成分として、グラファイト、繊維状カーボン、特定の粒状カーボンにおいて高い出力が得られることを見出し、本発明に想到した。【００１３】
すなわち、本発明は、少なくとも正極もしくは負極の一方に、電極活物質として高分子ラジカル材料と導電性を有する導電付与剤を用いて成る二次電池であって、集電体と高分子ラジカル材料／導電付与剤電極の間に、グラファイト、繊維状カーボン、またはＤＢＰ（Dibutyl phthalate）吸収量（カーボン粒子間の空隙を満たすに要するＤＢＰの量により、粒子の繋がり、凝集の度合を表す指標）が１１０ｃｍ３／１００ｇ以下の粒状カーボンのいずれかを主成分とした導電補助層を設けることを特徴とする二次電池を提供する。【００１４】
また、本発明は、前記導電補助層が、ＤＢＰ吸収量が３０ｃｍ３／１００ｇ以上、１１０ｃｍ３／１００ｇ以下の粒状カーボンを主成分とする二次電池を提供する。
また、本発明は、前記導電補助層のグラファイト、繊維状カーボン、またはＤＢＰ吸収量が１１０ｃｍ３／１００ｇ以下の粒状カーボンの質量比率が５０％以上、９５％以下である二次電池を提供する。
また、本発明は、前記導電補助層の乾燥後の膜厚が６μｍ以下である二次電池を提供する。【００１５】
また、本発明は、前記高分子ラジカル材料が、繰り返し単位中に一般式（１）に示すニトロキシドラジカル構造を持つポリニトロキシドラジカル化合物である二次電池を提供する。
【化１】
2010002002.tif 000003
【００１６】
また、本発明は、前記ポリニトロキシドラジカル化合物が、ポリ（４−メタクリロイルオキシ−２,２,６,６−テトラメチルピペリジン−１−オキシル）、ポリ（４−アクリロイルオキシ−２,２,６,６−テトラメチルピペリジン−１−オキシル）、またはこれらを成分として含む共重合体である二次電池を提供する。
また、本発明は、前記ポリニトロキシドラジカル化合物が、ポリ（４−ビニルオキシ−２,２,６,６−テトラメチルピペリジン−１−オキシル）、またはこれを成分として含む共重合体である二次電池を提供する。
また、本発明は、前記ポリニトロキシドラジカル化合物が架橋構造を持つ二次電池を提供する。【００１７】
また、本発明は、前記二次電池がリチウム二次電池である二次電池を提供する。【００１８】
また、本発明は、少なくとも正極もしくは負極の一方に、電極活物質として高分子ラジカル材料と導電性を有する導電付与剤を用いて成る二次電池において、集電体と高分子ラジカル材料／導電付与剤電極の間に設ける導電補助層の形成に用いる導電補助層用カーボンインキであって、グラファイト、繊維状カーボン、またはＤＢＰ吸収量が１１０ｃｍ３／１００ｇ以下の粒状カーボンのいずれかを含有することを特徴とする二次電池の導電補助層用カーボンインキを提供する。
【発明の効果】
【００１９】
本発明によれば、内部抵抗をより低減でき、結果として、高出力の二次電池が得られるという効果がある。
【図面の簡単な説明】
【００２０】
【図１】本発明の二次電池の一例を示す斜視図である。
【図２】本発明の二次電池の構成の一例を示す分解斜視図である。
【図３】導電補助層の有無によるレート特性の比較図である。
【図４】炭素材料の違いによるレート特性の比較図である。
【図５】膜厚の違いによるレート特性の比較図である。
【発明を実施するための形態】
【００２１】
図１に本発明の二次電池の一例を斜視図に示す。図２に本発明の二次電池の分解構成の一例を斜視図に示す。図２に示された電池は、正極リード４を有する正極集電体（アルミ箔）３上に形成された、導電補助層２、ラジカル材料／導電付与剤正極１と、負極リード６を有する負極集電体（金属箔）８下に配置した負極７とを、電解質溶液を含むセパレータ５を介して対向するように重ね合わせた構成を有している。これらはアルミラミネート外装体（外装用フィルム）９で封止される。なお、電解質溶液として固体電解質やゲル電解質を用いる場合は、セパレータ５に代えてこれら電解質を電極間に介在させる形態にすることもできる。
【００２２】
本発明の二次電池は、このような構成において、正極１もしくは負極７または両電極と集電体との間に、グラファイト、繊維状カーボン、または特定の粒状カーボンを主成分とする導電補助層２を設けることを特徴とする。本発明の二次電池は、高い電圧が得られるという点から、正極に上記の導電補助層を含む電極を用い、負極にはリチウムまたは炭素などのリチウム層間挿入化合物を用いることが好ましい。
【００２３】
本発明の二次電池における電極の主成分は、高分子ラジカル材料および導電性付与剤である。その他にも、他の電極活物質や導電剤を組み合わせることができる。また、電極の安定性を増したり、作製を容易にしたりすることを目的として結着剤や増粘剤を添加することができる。
【００２４】
本発明の二次電池における導電補助層の主成分は、グラファイト、繊維状カーボン、または特定の粒状カーボンと結着剤である。その他にも、他の導電剤を組み合わせることができる。また、導電補助層の安定性を増したり、作製を容易にしたりすることを目的に増粘剤、その他の添加剤を用いることができる。
【００２５】
［１］導電補助層用カーボン
本発明に用いる導電補助層用カーボンは、導電補助層の主成分であり、集電体と高分子ラジカル材料／導電付与剤電極との電荷移動を補助する機能を有する物質のことである。
前記導電補助層用カーボンとしては、グラファイト、繊維状カーボン、またはＤＢＰ吸収量が１１０ｃｍ３／１００ｇ以下の粒状カーボン（一般に着色用途として供給されている）の内、少なくともいずれか１つを必須としている。本発明に用いる導電補助用カーボンとして、グラファイト、繊維状カーボン、またはＤＢＰ吸収量が１１０ｃｍ３／１００ｇ以下の粒状カーボンのいずれかを単独で用いることができるが、他の炭素材料と組み合わせて用いても良い。なお、実質上、得られる粒状カーボンのＤＢＰ吸収量下限値は、３０ｃｍ３／１００ｇであると考えられる。従って、本発明に用いる上記粒状カーボンは、ＤＢＰ吸収量が１１０ｃｍ３／１００ｇ以下のものであり、好ましくは３０ｃｍ３／１００ｇ以上、１１０ｃｍ３／１００ｇ以下のものである。
【００２６】
［２］高分子ラジカル材料
本発明に用いる高分子ラジカル材料は、二次電池において電極活物質して機能するものであり、充電反応および放電反応等の電極反応に直接寄与する物質のことである。高分子ラジカル材料としては、ラジカル自体の長期的な安定性が高く、また酸化還元の繰り返し耐性が高いことより、一般式（１）で表されるニトロキシルラジカル構造を持つ高分子ラジカル材料であることが好ましい。
【００２７】
【化２】
2010002002.tif 000004
【００２８】
ニトロキシルラジカル材料は、還元状態において一般式（１）で示されるラジカル部分構造をとり、酸化状態において一般式（２）で示されるニトロキシルカチオン部分構造をとるニトロキシル高分子化合物である。
【００２９】
【化３】
2010002002.tif 000005
【００３０】
このようなニトロキシルラジカル材料は、下記反応式（Ａ）に示す反応により繰り返し充電および放電を行うことができる。ニトロキシルラジカル材料は、充電時にニトロキシルラジカル構造からニトロキシルカチオン構造へ、放電時にはニトロキシルカチオン構造からニトロキシルラジカル構造へ構造が変化する。
【００３１】
【化４】
2010002002.tif 000006
【００３２】
尚、反応式（Ａ）は正極の電極反応を表しており、こうした反応を伴う高分子ラジカル材料は、電子の蓄積と放出を行う蓄電デバイス用材料として機能させることができる。反応式（Ａ）に示す酸化還元反応は、有機化合物の構造変化を伴わない反応機構であるため、反応速度が大きく、この高分子ラジカル材料を電極材料として蓄電デバイスを構成すれば、一度に大きな電流を流すことが可能となる。
【００３３】
本発明において、ニトロキシル高分子化合物としては、長期安定性の観点からその構造中に一般式（３）で示されるピペリジノキシルラジカル、一般式（４）で示されるピロリジノキシルラジカル、および一般式（５）で示されるピロリノキシルラジカルからなる群より選ばれるものを有するものがより好ましく、さらには一般式（６）で示される２,２,６,６−テトラメチルピペリジノキシルラジカル、一般式（７）で示される２,２,５,５−テトラメチルピロリジノキシルラジカル、および一般式（８）で示される２,２,５,５−テトラメチルピロリノキシルラジカル構造を持つものがより好ましい。
【００３４】
【化５】
2010002002.tif 000007
【００３５】
一般式（３）、（４）、（５）においてＲ１〜Ｒ４は、炭素数１から４のアルキル基を表わす。
【００３６】
【化６】
2010002002.tif 000008
【００３７】
一般式（６）、（７）、（８）においてＭｅは、メチル基を表わす。
【００３８】
前記ニトロキシル高分子化合物にける主鎖ポリマーの構造としては、例えば、ポリエチレン、ポリプロピレン、ポリブテン、ポリデセン、ポリドデセン、ポリヘプテン、ポリイソブテン、ポリオクタデセン等のポリアルキレン系ポリマー；ポリブタジエン、ポリクロロプレン、ポリイソプレン、ポリイソブテン等のジエン系ポリマー；ポリ（メタ）アクリル酸；ポリ（メタ）アクリロニトリル；ポリ（メタ）アクリルアミド、ポリメチル（メタ）アクリルアミド、ポリジメチル（メタ）アクリルアミド、ポリイソプロピル（メタ）アクリルアミド等のポリ（メタ）アクリルアミド類ポリマー；
【００３９】
ポリメチル（メタ）アクリレート、ポリエチル（メタ）アクリレート、ポリブチル（メタ）アクリレート等のポリアルキル（メタ）アクリレート類；ポリフッ化ビニリデン、ポリテトラフルオロエチレン等のフッ素系ポリマー；ポリスチレン、ポリブロモスチレン、ポリクロロスチレン、ポリメチルスチレン等のポリスチレン系ポリマー；ポリビニルアセテート、ポリビニルアルコール、ポリ塩化ビニル、ポリビニルメチルエーテル、ポリビニルカルバゾール、ポリビニルピリジン、ポリビニルピロリドン等のビニル系ポリマー；
【００４０】
ポリエチレンオキシド、ポリプロピレンオキシド、ポリブテンオキシド、ポリオキシメチレン、ポリアセトアルデヒド、ポリメチルビニルエーテル、ポリプロピルビニルエーテル、ポリブチルビニルエーテル、ポリベンジルビニルエーテル等のポリエーテル系ポリマー；ポリメチレンスルフィド、ポリエチレンスルフィド、ポリエチレンジスルフィド、ポリプロピレンスルフィド、ポリフェニレンスルフィド、ポリエチレンテトラフルフィド、ポリエチレントリメチレンスルフィド等のポリスルフィド系ポリマー；
【００４１】
ポリエチレンテレフタレート、ポリエチレンアジペート、ポリエチレンイソフタレート、ポリエチレンナフタレート、ポリエチレンパラフェニレンジアセテート、ポリエチレンイソプロピリデンジベンゾエート等のポリエステル類；ポリトリメチレンエチレンウレタン等のポリウレタン類；ポリエーテルケトン、ポリアリルエーテルケトン等のポリケトン系ポリマー；ポリオキシイソフタロイル等のポリ無水物系ポリマー；ポリエチレンアミン、ポリヘキサメチレンアミン、ポリエチレントリメチレンアミン等のポリアミン系ポリマー；ナイロン、ポリグリシン、ポリアラニン等のポリアミド系ポリマー；ポリアセチルイミノエチレン、ポリベンゾイルイミノエチレン等のポリイミン系ポリマー；ポリエステルイミド、ポリエーテルイミド、ポリベンズイミド、ポリピロメルイミド等のポリイミド系ポリマー；
【００４２】
ポリアリレン、ポリアリレンアルキレン、ポリアリレンアルケニレン、ポリフェノール、フェノール樹脂、セルロース、ポリベンゾイミダゾール、ポリベンゾチアゾール、ポリベンゾキサジン、ポリベンゾキサゾール、オリカルボラン、ポリジベンゾフラン、ポリオキソイソインドリン、ポリフランテトラカルボキシル酸ジイミド、ポリオキサジアゾール、ポリオキシンドール、ポリフタラジン、ポリフタライド、ポリシアヌレート、ポリイソシアヌレート、ポリピペラジン、ポリピペリジン、ポリピラジノキノキサン、ポリピラゾール、ポリピリダジン、ポリピリジン、ポリピロメリチミン、ポリキノン、ポリピロリジン、ポリキノキサリン、ポリトリアジン、ポリトリアゾール等のポリアロマティック系ポリマー；ポリジシロキサン、ポリジメチルシロキサン等のシロキサン系ポリマー；ポリシラン系ポリマー；ポリシラザン系ポリマー；ポリホスファゼン系ポリマー；ポリチアジル系ポリマー；ポリアセチレン、ポリピロール、ポリアニリン等の共役系ポリマーを挙げることができる。なお、（メタ）アクリルとはメタクリル又はアクリルを意味する。
【００４３】
この中で、電気化学的な耐性に優れている点で、ポリアルキレン系ポリマー、ポリ（メタ）アクリレート類、ポリ（メタ）アクリルアミド類、ポリスチレン系ポリマーを主鎖構造として有することが好ましい。
【００４４】
以下に、本発明の二次電池で好ましく用いられるニトロキシル高分子が有する単位の例として、一般式（９）で表されるポリ（４−メタクリロイルオキシ−２,２,６,６−テトラメチルピペリジン−１−オキシル）、一般式（１０）で表されるポリ（４−アクリロイルオキシ−２,２,６,６−テトラメチルピペリジン−１−オキシル）、一般式（１１）で表されるポリ（４−ビニルオキシ−２,２,６,６−テトラメチルピペリジン−１−オキシル）であること、またはこれらを成分として含む共重合体や架橋体であることがより好ましい。
【００４５】
【化７】
2010002002.tif 000009
【００４６】
本発明の二次電池に用いるニトロキシル高分子化合物の分子量は特に制限はないが、蓄電デバイスを構成した際にその電解質に溶けにくくなる分子量を有していることが好ましい。これは電解質中の有機溶媒の種類との組み合わせにより異なる。一般には、重量平均分子量１，０００以上であり、好ましくは１０，０００以上、特に２０，０００以上が好ましい。また上限としては、５，０００，０００以下、好ましくは５００，０００以下である。また、高分子ラジカル材料は、架橋していてもよく、それにより電解質に対する溶解性を下げることができるため、電解液に対する耐久性を向上させることができる。
【００４７】
また、本発明の電池の一つの極の電極活物質において、本発明で用いる高分子ラジカル材料を単独で用いることができるが、他の電極活物質と組み合わせて用いても良い。このとき、電極活物質中に、本発明で用いる高分子ラジカル材料が１０〜９０質量％含まれていることが好ましく、また２０〜８０質量％含まれていることがより好ましい。
【００４８】
本発明の二次電池で、高分子ラジカル材料を正極に用いる場合、他の電極活物質として、金属酸化物、ジスルフィド化合物、他の安定ラジカル化合物、および導電性高分子等を組み合わせることができる。ここで、金属酸化物としては、例えば、ＬｉＭｎＯ２、ＬｉｘＭｎ２Ｏ４（０＜ｘ＜２）等のマンガン酸リチウムまたはスピネル構造を有するマンガン酸リチウム、ＭｎＯ２、ＬｉＣｏＯ２、ＬｉＮｉＯ２、あるいはＬｉｙＶ２Ｏ５（０＜ｙ＜２）、オリビン系材料ＬｉＦｅＰＯ４、スピネル構造中のＭｎの一部を他の遷移金属で置換した材料ＬｉＮｉ０．５Ｍｎ１．５Ｏ４、ＬｉＣｒ０．５Ｍｎ１．５Ｏ４、ＬｉＣｏ０．５Ｍｎ１．５Ｏ４、ＬｉＣｏＭｎＯ４、ＬｉＮｉ０．５Ｍｎ０．５Ｏ２、ＬｉＮｉ０．３３Ｍｎ０，３３Ｃｏ０．３３Ｏ２、ＬｉＮｉ０．８Ｃｏ０．２Ｏ２、ＬｉＮ０．５Ｍｎ１．５−ｚＴｉｚＯ４（０＜ｚ＜１．５）、等が挙げられる。
【００４９】
ジスルフィド化合物としては、ジチオグリコール、２，５−ジメルカプト−１，３，４−チアジアゾール、Ｓ−トリアジン−２，４，６−トリチオール等が挙げられる。
【００５０】
他の安定ラジカル化合物としては、２，２−ジフェニルピクリル−１−ヒドラジルやガルビノキシルなどが挙げられる。
【００５１】
また、導電性高分子としては、ポリアセチレン、ポリフェニレン、ポリアニリン、ポリピロール等が挙げられる。
【００５２】
これらの中でも特に、マンガン酸リチウムまたはＬｉＣｏＯ２と組み合わせることが好ましい。本発明では、これらの他の電極活物質を単独、もしくは２種以上を組み合わせて使用することもできる。
【００５３】
本発明の二次電池において、高分子ラジカル材料を負極に用いる場合、他の電極活物質は特に限定されないが、グラファイトや非晶質カーボン、リチウム合金、導電性高分子等を用いることができる。また、他の安定ラジカル化合物を用いてもよい。これらの形状としては特に限定されず、例えば金属リチウムでは薄膜状のものに限らず、バルク状のもの、粉末を固めたもの、繊維状のもの、フレーク状のもの等であっても良い。これらの中でも特に、金属リチウムまたはグラファイトと組み合わせることが好ましい。また、これらの他の電極活物質を単独、もしくは２種以上を組み合わせて使用できる。
【００５４】
本発明の二次電池は、正極もしくは負極の一方の電極、または両方の電極における電極活物質として、本発明で用いる高分子ラジカル材料を用いるが、一方の電極のみに前記高分子ラジカル材料を電極活物質として用いる場合、他方の電極における電極活物質として、上記例示のような電極活物質が利用できる。これらの電極活物質を単独、もしくは２種以上を組み合わせて使用することもできる。さらに、これらの電極活物質の少なくとも１種と、前記の高分子ラジカル材料とを組み合わせて用いてもよい。また、前記高分子ラジカル材料を単独で用いることもできる。
【００５５】
本発明の二次電池では、正極もしくは負極での電極反応に、高分子ラジカル材料が直接寄与していればよく、電極活物質材料として用いる電極は正極もしくは負極のいずれかに限定されるものではない。ただし、エネルギー密度の観点から、特にこの高分子ラジカル材料を正極の電極活物質として用いることが好ましい。このとき、正極活物質としては、この高分子ラジカル材料を単独で用いることが好ましい。ただし、他の正極活物質と組み合わせて使用することもでき、他の正極活物質としては、マンガン酸リチウムまたはＬｉＣｏＯ２が好ましい。さらに、上記の正極活物質を用いる場合、負極活物質としては、金属リチウムまたはグラファイトを用いることが好ましい。
【００５６】
［３］導電付与剤
導電付与剤としては、活性炭、グラファイト、カーボンブラック、アセチレンブラック、炭素繊維等の炭素材料、ポリアセチレン、ポリフェニレン、ポリアニリン、ポリピロール等の導電性高分子が挙げられる。特に、炭素繊維が好ましい。炭素繊維としては、更に、５０ｎｍから３００ｎｍの平均繊維径を有するものがより好ましい。
【００５７】
［４］結着剤
電極の各構成材料間の結びつきを強めるために、結着剤を用いることもできる。このような結着剤としては、ポリテトラフルオロエチレン、ポリフッ化ビニリデン、ビニリデンフロライド−ヘキサフルオロプロピレン共重合体、ビニリデンフロライド−テトラフルオロエチレン共重合体、スチレン・ブタジエン共重合ゴム、ポリプロピレン、ポリエチレン、ポリイミド、各種ポリウレタン等の樹脂バインダが挙げられる。これらの結着剤は、単独で又は２種類以上混合して用いることもできる。電極中の結着剤の割合としては、５〜３０質量％が好ましい。また、導電補助層の結着剤の割合としては、５〜５０質量％が好ましい。
【００５８】
［５］増粘剤
高分子ラジカル材料の分散体である電極スラリーを作製しやすくするために、増粘剤を用いることもできる。このような増粘剤としては、カルボキシメチルセルロース、ポリエチレンオキシド、ポリプロピレンオキシド、ヒドロキシエチルセルロース、ヒドロキシプロピルセルロース、カルボキシメチルヒドロキシエチルセルロース、ポリビニルアルコール、ポリアクリルアミド、ポリアクリル酸ヒドロキシエチル、ポリアクリル酸アンモニウム、ポリアクリル酸ソーダ等が挙げられる。これらの増粘剤は、単独でまたは２種類以上混合して用いることもできる。電極中の増粘剤の割合としては、０．１〜１０質量％が好ましい。
【００５９】
［６］触媒
本発明の二次電池は、電極反応をより潤滑に行うために、酸化還元反応を助ける触媒を用いることもできる。このような触媒としては、ポリアニリン、ポリピロール、ポリチオフェン、ポリアセチレン、ポリアセン等の導電性高分子；ピリジン誘導体、ピロリドン誘導体、ベンズイミダゾール誘導体、ベンゾチアゾール誘導体、アクリジン誘導体等の塩基性化合物；金属イオン錯体等が挙げられる。これらの触媒は、単独でまたは２種類以上混合して用いることもできる。電極中の触媒の割合としては、１０質量％以下が好ましい。
【００６０】
［７］集電体およびセパレータ
負極集電体、正極集電体としては、ニッケル、アルミニウム、銅、金、銀、アルミニウム合金、ステンレス、炭素等からなる箔、金属平板、メッシュ状などの形状のものを用いることができる。電位的な安定性より、正極の集電体としては、特にアルミ箔、負極の集電体としては、銅箔が好ましい。集電体に触媒効果を持たせたり、電極活物質と集電体とを化学結合させたりしてもよい。
【００６１】
一方、上記の正極、および負極が接触しないようにポリエチレン、ポリプロピレン等からなる多孔質フィルムや不織布などのセパレータを用いることもできる。
【００６２】
［８］電解質
本発明の二次電池において、電解質は、負極と正極の両極間の荷電担体輸送を行うものであり、一般には２０℃で１０−５〜１０−１Ｓ／ｃｍのイオン伝導性を有していることが好ましい。電解質としては、例えば電解質塩を溶剤に溶解した電解液を利用することができる。電解質塩として、例えばＬｉＰＦ６、ＬｉＣｌＯ４、ＬｉＢＦ４、ＬｉＣＦ３ＳＯ３、Ｌｉ（ＣＦ３ＳＯ２）２Ｎ、Ｌｉ（Ｃ２Ｆ５ＳＯ２）２Ｎ、Ｌｉ（ＣＦ３ＳＯ２）３Ｃ、Ｌｉ（Ｃ２Ｆ５ＳＯ２）３Ｃ等の従来公知の材料を用いることができる。これらの電解質塩は、単独でまたは２種類以上混合して用いることもできる。このように、本発明の二次電池はリチウム二次電池であることが好ましい。
【００６３】
また、電解液に溶剤を用いる場合、溶剤としては例えば、エチレンカーボネート、プロピレンカーボネート、ジメチルカーボネート、ジエチルカーボネート、メチルエチルカーボネート、γ−ブチロラクトン、テトラヒドロフラン、ジオキソラン、スルホラン、Ｎ,Ｎ−ジメチルホルムアミド、Ｎ,Ｎ−ジメチルアセトアミド、Ｎ−メチル−２−ピロリドン等の有機溶媒を用いることができる。これらの溶剤を単独もしくは２種類以上混合して用いることもできる。
【００６４】
さらに、本発明の二次電池では、電解質として固体電解質を用いることもできる。固体電解質に用いられる高分子化合物としては、ポリフッ化ビニリデン、フッ化ビニリデン−ヘキサフルオロプロピレン共重合体、フッ化ビニリデン−エチレン共重合体、フッ化ビニリデン−モノフルオロエチレン共重合体、フッ化ビニリデン−トリフルオロエチレン共重合体、フッ化ビニリデン−テトラフルオロエチレン共重合体、フッ化ビニリデン−ヘキサフルオロプロピレン−テトラフルオロエチレン三元共重合体等のフッ化ビニリデン系重合体；アクリロニトリル−メチルメタクリレート共重合体、アクリロニトリル−メチルアクリレート共重合体、アクリロニトリル−エチルメタクリレート共重合体、アクリロニトリル−エチルアクリレート共重合体、アクリロニトリル−メタクリル酸共重合体、アクリロニトリル−アクリル酸共重合体、アクリロニトリル−ビニルアセテート共重合体等のアクリルニトリル系重合体；さらにポリエチレンオキサイド、エチレンオキサイド−プロピレンオキサイド共重合体、これらのアクリレート体やメタクリレート体の重合体などが挙げられる。これらの高分子化合物に電解液を含ませてゲル状にしたものを用いても、電解質塩を含有させた高分子化合物のみをそのまま用いても良い。
【００６５】
［９］導電補助層の作製
導電補助層の作製方法としては、特に限定されず、材料に応じて適宜選択した方法を用いることができるが、最も一般的な作製法としては、グラファイト、繊維状カーボン、または特定の粒状カーボンに、前記記載の結着剤および溶剤を混合し、さらに撹拌することによりスラリー状の均一な分散液とし、導電補助層用カーボンインキとする。このカーボンインキを電極集電体に塗布し、加熱もしくは常温で溶剤を揮発させることにより導電補助層を得る方法が挙げられる。導電補助層におけるグラファイト、繊維状カーボン、または特定の粒状カーボンの質量比率は、５０％以上、９５％以下が好ましい。スラリー化のための溶剤としては、テトラヒドロフラン、ジエチルエーテル、エチレングリコールジメチルエーテル、ジオキサン等のエーテル系溶媒；Ｎ、Ｎ−ジメチルホルムアミド、Ｎ−メチルピロリドン等のアミン系溶媒；ベンゼン、トルエン、キシレン等の芳香族炭化水素系溶媒；ヘキサン、ヘプタン等の脂肪族炭化水素系溶媒；クロロホルム、ジクロロメタン、ジクロロエタン、トリクロロエタン、四塩化炭素等のハロゲン化炭化水素系溶媒；アセトン、メチルエチルケトン等のアルキルケトン系溶媒；メタノール、エタノール、イソプロピルアルコール等のアルコール系溶媒；ジメチルスルホキシド、水などが挙げられる。
上記分散物を使用して電極集電体に塗布、乾燥し、導電補助層を作製するに当り、用いられる方式としては、特に制限されないが印刷方式もしくは塗工方式が利用できる。例えば、スクリーン印刷方式、ロータリースクリーン印刷方式、グラビア印刷方式、グラビアオフセット印刷方式、フレキソ印刷方式、ダイコート法、キャップコート法、ロールコート法等が利用でき、この中で、グラビア印刷方式、グラビアオフセット印刷方式、フレキソ印刷方式がより好ましい。塗工、乾燥後の塗膜厚は６μｍ以下が好ましい。更に、２μｍ以下がより好ましい。
【００６６】
［１０］電極の作製
電極の作製方法としては特に限定されず、材料に応じて適宜選択した方法を用いることができるが、最も一般的な作製法としては、高分子ラジカル材料に、前記記載の導電付与剤、結着剤および溶剤を混合し、さらに撹拌することによりスラリー状の均一な分散液とし、これを電極集電体に塗布し、加熱もしくは常温で溶剤を揮発させることにより電極を得る方法が挙げられる。スラリー化のための溶剤としては、テトラヒドロフラン、ジエチルエーテル、エチレングリコールジメチルエーテル、ジオキサン等のエーテル系溶媒；Ｎ、Ｎ−ジメチルホルムアミド、Ｎ−メチルピロリドン等のアミン系溶媒；ベンゼン、トルエン、キシレン等の芳香族炭化水素系溶媒；ヘキサン、ヘプタン等の脂肪族炭化水素系溶媒；クロロホルム、ジクロロメタン、ジクロロエタン、トリクロロエタン、四塩化炭素等のハロゲン化炭化水素系溶媒；アセトン、メチルエチルケトン等のアルキルケトン系溶媒；メタノール、エタノール、イソプロピルアルコール等のアルコール系溶媒；ジメチルスルホキシド、水などが挙げられる。上記分散物を使用して電極集電体に塗布し、正極もしくは負極を作製するに当り、用いられる方式としては、特に制限されないが印刷方式もしくは塗工方式が利用できる。例えば、スクリーン印刷方式、ロータリースクリーン印刷方式、グラビア印刷方式、グラビアオフセット印刷方式、フレキソ印刷方式、ダイコート法、キャップコート法、ロールコート法等が利用でき、この中で、スクリーン印刷方式、ロータリースクリーン印刷方式がより好ましい。
【００６７】
また電極を作製する場合、電極活物質として、本発明で用いる高分子ラジカル材料そのものを用いて作製する場合と、電極反応によって本発明に用いる高分子ラジカル材料に変化する重合体を用いて作製する場合とがある。このような電極反応によって上記高分子ラジカル材料に変化する重合体の例としては、上記高分子ラジカル材料を還元したアニオン体とリチウムイオンやナトリウムイオン等の電解質カチオンとからなるリチウム塩やナトリウム塩、あるいは、上記高分子ラジカル材料を酸化したカチオン体とＰＦ６−やＢＦ４−等の電解質アニオンとからなる塩等が挙げられる。
【００６８】
［１１］電池形状
本発明の二次電池において、電池の形状は特に限定されない。電池形状としては、電極積層体、あるいは巻回体を金属ケース、樹脂ケース、あるいはアルミニウム箔などの金属箔と合成樹脂フィルムからなるラミネートフィルム等によって封止したもの等が挙げられ、円筒型、角型、コイン型、およびシート型等で作製されるが、本発明はこれらに限定されるものではない。
【００６９】
［１２］電池の製造方法
電極を対極させ（対向配置し）、セパレータを挟んで積層または巻回して外装体で包み、電解液を注入して封止する等の方法が挙げられる。電池を製造する際には、電極活物質として高分子ラジカル材料そのものを用いて電池を製造する場合と、電極反応によって本発明に用いる高分子ラジカル材料に変化する重合体を用いて電池を製造する場合とがある。
【００７０】
本発明の二次電池において、電極からのリードの取り出し、外装等のその他の製造条件は電池の製造方法として従来公知の方法を用いることができる。
【実施例】
【００７１】
以下、本発明の詳細について合成例、実施例により具体的に説明するが、本発明はこれらの実施例に限定されるものではない。【００７２】
（実施例１）
ポリフッ化ビニリデン（ＰＶＤＦ）（以下「ＰＶＤＦ」：クレハＫＦ＃１３００）１０部に対し、溶剤Ｎ−メチル−２−ピロリジノン(ＮＭＰ)９０部を加え、予め分散撹拌機を用いて完全にＰＶＤＦを溶解し、ＰＶＤＦ１０％溶液を調製した。ＮＭＰ１８．５２ｇに粒状カーボン（三菱化学製＃２５：ＤＢＰ吸収量６９ｃｍ３／１００ｇ）１．２３ｇ、ＰＶＤＦ１０％溶液５．２５ｇ加え、ビーズミルにて分散し、導電補助層用カーボンインキを得た。得られたカーボンインキを、ドローダウンロッドを用いてアルミ箔上に均一に塗布し、乾燥し、膜厚１μｍの導電補助層を得た。【００７３】
ＮＭＰ２４．３ｇに前述の一般式（９）に相当する高分子ラジカル材料、ポリ（４−メタクリロイルオキシ−２，２，６，６−テトラメチルピペリジン−１−オキシル）（以下「ＰＴＭＡ」）０．９ｇ、ＰＶＤＦ１０％溶液３ｇを加え、分散撹拌機にて十分分散し、高分子ラジカル分散液を得た。その後、導電付与剤炭素繊維カーボンナノファイバー（ＶＧＣＦ）（以下「ＶＧＣＦ」：昭和電工製）を１．８ｇ加え、分散撹拌機にて均一になるまで撹拌し、電極用インキを得た。得られた電極用インキをメタルマスク（ステンシル）による孔版印刷（ニューロング精密工業製スクリーン印刷機ＬＳ−１５０）により前記作製した導電補助層上に塗布し、真空オーブンにて乾燥後、プレスを行い、横２５×縦１６ｍｍ正極を得た。【００７４】
この正極のアルミ箔面に、長さ６５ｍｍ幅０．４ｍｍのアルミリードを溶接した。また、リチウム張り合わせ銅箔（リチウム厚３０μｍ）を正極同様に２５×１６ｍｍの長方形に打ち抜き金属リチウム負極とし、長さ６５ｍｍ幅０．４ｍｍのニッケルリードを銅箔面に溶接した。正極、多孔質ポリプロピレンセパレータ（３０×２０ｍｍの長方形）、負極の順に、ラジカル正極層と金属リチウム負極を対峙する向きで重ね合わせて蓄電体とした。２枚の熱融着可能なアルミラミネートフィルム（縦５８ｍｍ×横５２ｍｍ×厚さ０．１２ｍｍ）の三方を熱融着することにより袋状のケースとし、蓄電体を入れた。更に、電解液［１．０ｍｏｌ／ＬのＬｉＰＦ６電解質塩を含むエチレンカーボネート／ジエチルカーボネート混合溶液（混合体積比３：７）］を上記のアルミラミネートケースの中に加えた。【００７５】
この際、アルミおよびニッケルリード付電極の端を２．７ｃｍ外に出し、アルミラミネートケースの未溶着の一辺を１．６ｍｍＨｇの低圧化で熱融着した。これにより、電極と電解液をアルミラミネートケース中に完全に密閉した。以上のように薄型有機ラジカル電池（縦５８ｍｍ×横５２ｍｍ×厚さ０．３ｍｍ）を作製した。【００７６】
この導電補助層を設けた実施例１の電池を、１Ｃで充電し、１Ｃで放電した際の放電容量を測定した。その後、充電を各々１Ｃで行い、２Ｃ、５Ｃ、１０Ｃ、２０Ｃで放電した際の放電容量を測定した。その結果を図３に示す。図３は、横軸に放電電流密度、縦軸に１Ｃにて放電した際の放電容量を基準とした百分率（放電効率）を示す。ここで、「１Ｃ」は、電池の全容量を１時間で放電する場合の電流密度を指す。尚、「ｍＡ／ｃｍ２」は電流密度を表す。【００７７】
（比較例１）
導電補助層を設けないで正極を作製すること以外実施例１と同一の方法で電池を作製した。この導電補助層を設けない比較例１の電池を、１Ｃで充電し、１Ｃで放電した際の放電容量を測定した。その後、充電を各々１Ｃで行い、２Ｃ、５Ｃ、１０Ｃ、２０Ｃで放電した際の放電容量を測定した。その結果を図３に示す。【００７８】
（実施例２）
実施例１と同様に、粒状カーボン（三菱化学製＃２５：ＤＢＰ吸収量６９ｃｍ３／１００ｇ）を用い、５μｍ膜厚の導電補助層を得た。【００７９】
水４８．６ｇに、ＰＴＭＡ８ｇを加え、ビーズミルにて分散し、高分子ラジカル分散液を得た。その後、ＶＧＣＦ２．８５ｇ、結着剤ポリテトラフルオロエチレン（以下「ＰＴＦＥ」：ダイキン工業製）０．１１ｇ、増粘剤カルボキシメチルセルロース（以下「ＣＭＣ」：ダイセル工業）０．４６ｇを加え、分散撹拌機にて均一になるまで撹拌して、電極用インキを得た。得られた電極用インキを、実施例１と同様の方法で、上記作製した粒状カーボン＃２５を用いた導電補助層上に塗布し、真空オーブンにて乾燥後、プレスを行い、横２５×縦１６ｍｍ正極を得た。【００８０】
上記作製した正極を用い、実施例１と同様の方法で薄型有機ラジカル電池（縦５８ｍｍ×横５２ｍｍ×厚さ０．３ｍｍ）を作製した。【００８１】
この導電補助層用カーボンとして粒状カーボンを用いた実施例２の電池を、１Ｃで充電し、１Ｃで放電した際の放電容量を測定した。その後、充電を各々１Ｃで行い、２Ｃ、５Ｃ、１０Ｃ、２０Ｃで放電した際の放電容量を測定した。その結果を図４に示す。図４は、図３と同様、横軸に放電電流密度、縦軸に１Ｃにて放電した際の放電容量を基準とした百分率を示す。【００８２】
（実施例３）
導電補助層用カーボンとしてグラファイト（ＳＥＣカーボン製ＳＧＰ−３）を用い、実施例１と同様の方法で導電補助層用カーボンインキを作製し、アルミ箔上に均一に塗布、乾燥し、導電補助層を得た。その後、実施例２と同様の方法で正極を得た。【００８３】
実施例２と同様の方法で、上記グラファイトを用いた導電補助層を使用した薄型有機ラジカル電池（縦５８ｍｍ×横５２ｍｍ×厚さ０．３ｍｍ）を作製した。【００８４】
この導電補助層用カーボンとしてグラファイトを用いた実施例３の電池を、１Ｃで充電し、１Ｃで放電した際の放電容量を測定した。その後、充電を各々１Ｃで行い、２Ｃ、５Ｃ、１０Ｃ、２０Ｃで放電した際の放電容量を測定した。その結果を図４に示す。【００８５】
（実施例４）
導電補助層用カーボンとして炭素繊維（ＶＧＣＦ）（繊維状カーボン）を用い、実施例１と同様の方法で導電補助用カーボンインキを作製し、アルミ箔上に均一に塗布、乾燥し、導電補助層を得た。その後、実施例２と同様の方法で正極を得た。【００８６】
実施例２と同様の方法で、上記炭素繊維を用いた導電補助層を使用した薄型有機ラジカル電池（縦５８ｍｍ×横５２ｍｍ×厚さ０．３ｍｍ）を作製した。【００８７】
この導電補助層用カーボンとして炭素繊維を用いた実施例４の電池を、１Ｃで充電し、１Ｃで放電した際の放電容量を測定した。その後、充電を各々１Ｃで行い、２Ｃ、５Ｃ、１０Ｃ、２０Ｃで放電した際の放電容量を測定した。その結果を図４に示す。【００８８】
（比較例２）
導電補助層用カーボンとして導電カーボン（三菱化学製汎用導電カーボン＃３０５０：ＤＢＰ吸収量１７５ｃｍ３／１００ｇ）を用い、実施例１と同様の方法で導電補助層用カーボンインキを作製し、アルミ箔上に均一に塗布、乾燥し、導電補助層を得た。【００８９】
実施例２と同様の方法で、上記導電カーボン＃３０５０を用いた導電補助層を使用した薄型有機ラジカル電池（縦５８ｍｍ×横５２ｍｍ×厚さ０．３ｍｍ）を作製した。【００９０】
この導電補助層用カーボンとして導電カーボンを用いた比較例２の電池を、１Ｃで充電し、１Ｃで放電した際の放電容量を測定した。その後、充電を各々１Ｃで行い、２Ｃ、５Ｃ、１０Ｃ、２０Ｃで放電した際の放電容量を測定した。その結果を図４に示す。【００９１】
（実施例５）
実施例１と同様に、粒状カーボン（三菱化学製＃２５：ＤＢＰ吸収量６９ｃｍ３／１００ｇ）を用い、乾燥後の膜厚１．５μｍの導電補助層を得た。その後、実施例２と同様の方法で正極を得た。【００９２】
実施例２と同様の方法で、上記正極を使用した薄型有機ラジカル電池（縦５８ｍｍ×横５２ｍｍ×厚さ０．３ｍｍ）を作製した。【００９３】
上記の導電補助層を用いた実施例５の電池を、１Ｃで充電し、１Ｃで放電した際の放電容量を測定した。その後、充電を各々１Ｃで行い、２Ｃ、５Ｃ、１０Ｃ、２０Ｃで放電した際の放電容量を測定した。その結果を図５に示す。【００９４】
（実施例６）
実施例１と同様に、粒状カーボン（三菱化学製＃２５：ＤＢＰ吸収量６９ｃｍ３／１００ｇ）を用い、乾燥後の膜厚５μｍの導電補助層を得た。その後、実施例２と同様の方法で正極を得た。【００９５】
実施例２と同様の方法で、上記正極を使用した薄型有機ラジカル電池（縦５８ｍｍ×横５２ｍｍ×厚さ０．３ｍｍ）を作製した。【００９６】
上記導電補助層を用いた実施例６の電池を、１Ｃで充電し、１Ｃで放電した際の放電容量を測定した。その後、充電を各々１Ｃで行い、２Ｃ、５Ｃ、１０Ｃ、２０Ｃで放電した際の放電容量を測定した。その結果を図５に示す。【００９７】
図３より、導電補助層の有無により、レート特性が大きく異なり、導電補助層を持つ電池が高いレート特性を示した。【００９８】
図４より、ＤＢＰ吸収量が１１０ｃｍ３／１００ｇ以下の粒状カーボンを主成分とした導電補助層を持つ実施例２の電池、グラファイトを主成分とした導電補助層を持つ実施例３の電池、および炭素繊維を主成分とした導電補助層を持つ実施例４の電池と、導電カーボンを主成分とした導電補助層を持つ比較例２の電池とでは、レート特性が大きく異なり、比較例２の電池よりも実施例２〜４の電池のほうが高いレート特性を示した。そして、実施例２〜４の内で、ＤＢＰ吸収量が１１０ｃｍ３／１００ｇ以下の粒状カーボンを主成分とした導電補助層を持つ実施例２の電池が最も高いレート特性を示した。【００９９】
図５より、乾燥後の膜厚１．５μｍに調整した実施例５の電池のレート特性が、乾燥後の膜厚５μｍに調整した実施例６の電池のレート特性より、より高いレート特性を示した。
【産業上の利用可能性】
【０１００】
本発明の二次電池は、薄層タイプで高いレート特性が得られるので、高い出力を必要とする二次電池として利用することができ、各種電子機器の小型軽量化に資する。
【符号の説明】
【０１０１】
１  ラジカル材料／導電付与剤正極  
２  導電補助層
３  正極集電体  
４  正極リード
５  セパレータ
６  負極リード  
７  負極  
８  負極集電体  
９  アルミラミネート外装
【図１】
2010002002.tif 000011
【図２】
2010002002.tif 000012
【図３】
2010002002.tif 000013
【図４】
2010002002.tif 000014
【図５】
2010002002.tif 000015
【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
少なくとも正極もしくは負極の一方に、電極活物質として高分子ラジカル材料と導電性を有する導電付与剤を用いて成る二次電池であって、
集電体と高分子ラジカル材料／導電付与剤電極の間に、ＤＢＰ吸収量が６９ｃｍ３／１００ｇ以下の粒状カーボンを主成分とした導電補助層を設けることを特徴とする二次電池。
【請求項２】
前記導電補助層は、ＤＢＰ吸収量が３０ｃｍ３／１００ｇ以上、６９ｃｍ３／１００ｇ以下の粒状カーボンを主成分とする請求項１に記載の二次電池。
【請求項３】
前記導電補助層のＤＢＰ吸収量が６９ｃｍ３／１００ｇ以下の粒状カーボンの質量比率が５０％以上、９５％以下である請求項１または２に記載の二次電池。
【請求項４】
前記導電補助層の乾燥後の膜厚が６μｍ以下である請求項１または２に記載の二次電池。
【請求項５】
前記高分子ラジカル材料が、繰り返し単位中に一般式（１）に示すニトロキシドラジカル構造を持つポリニトロキシドラジカル化合物である請求項１または２に記載の二次電池。
【化１】
2010002002.tif 000016
【請求項６】
前記ポリニトロキシドラジカル化合物が、ポリ（４−メタクリロイルオキシ−２,２,６,６−テトラメチルピペリジン−１−オキシル）、ポリ（４−アクリロイルオキシ−２,２,６,６−テトラメチルピペリジン−１−オキシル）、またはこれらを成分として含む共重合体である請求項５に記載の二次電池。
【請求項７】
前記ポリニトロキシドラジカル化合物が、ポリ（４−ビニルオキシ−２,２,６,６−テトラメチルピペリジン−１−オキシル）、またはこれを成分として含む共重合体である請求項５に記載の二次電池。
【請求項８】
前記ポリニトロキシドラジカル化合物が架橋構造を持つ請求項５に記載の二次電池。
【請求項９】
リチウム二次電池である請求項１または２に記載の二次電池。
【請求項１０】
少なくとも正極もしくは負極の一方に、電極活物質として高分子ラジカル材料と導電性を有する導電付与剤を用いて成る二次電池において、集電体と高分子ラジカル材料／導電付与剤電極の間に設ける導電補助層の形成に用いる導電補助層用カーボンインキであって、
ＤＢＰ吸収量が６９ｃｍ３／１００ｇ以下の粒状カーボンを含有することを特徴とする二次電池の導電補助層用カーボンインキ。
【手続補正２】
【補正対象書類名】明細書
【補正対象項目名】００１３
【補正方法】変更
【補正の内容】
【００１３】
すなわち、本発明は、少なくとも正極もしくは負極の一方に、電極活物質として高分子ラジカル材料と導電性を有する導電付与剤を用いて成る二次電池であって、集電体と高分子ラジカル材料／導電付与剤電極の間に、ＤＢＰ（Ｄｉｂｕｔｙｌ  ｐｈｔｈａｌａｔｅ）吸収量（カーボン粒子間の空隙を満たすに要するＤＢＰの量により、粒子の繋がり、凝集の度合を表す指標）が６９ｃｍ３／１００ｇ以下の粒状カーボンを主成分とした導電補助層を設けることを特徴とする二次電池を提供する。
【手続補正３】
【補正対象書類名】明細書
【補正対象項目名】００１４
【補正方法】変更
【補正の内容】
【００１４】
また、本発明は、前記導電補助層が、ＤＢＰ吸収量が３０ｃｍ３／１００ｇ以上、６９ｃｍ３／１００ｇ以下の粒状カーボンを主成分とする二次電池を提供する。
また、本発明は、前記導電補助層のＤＢＰ吸収量が６９ｃｍ３／１００ｇ以下の粒状カーボンの質量比率が５０％以上、９５％以下である二次電池を提供する。
また、本発明は、前記導電補助層の乾燥後の膜厚が６μｍ以下である二次電池を提供する。
【手続補正４】
【補正対象書類名】明細書
【補正対象項目名】００１８
【補正方法】変更
【補正の内容】
【００１８】
また、本発明は、少なくとも正極もしくは負極の一方に、電極活物質として高分子ラジカル材料と導電性を有する導電付与剤を用いて成る二次電池において、集電体と高分子ラジカル材料／導電付与剤電極の間に設ける導電補助層の形成に用いる導電補助層用カーボンインキであって、ＤＢＰ吸収量が６９ｃｍ３／１００ｇ以下の粒状カーボンを含有することを特徴とする二次電池の導電補助層用カーボンインキを提供する。
【手続補正５】
【補正対象書類名】明細書
【補正対象項目名】００８２
【補正方法】変更
【補正の内容】
【００８２】
（実施例３（参考例））
導電補助層用カーボンとしてグラファイト（ＳＥＣカーボン製ＳＧＰ−３）を用い、実施例１と同様の方法で導電補助層用カーボンインキを作製し、アルミ箔上に均一に塗布、乾燥し、導電補助層を得た。その後、実施例２と同様の方法で正極を得た。
【手続補正６】
【補正対象書類名】明細書
【補正対象項目名】００８５
【補正方法】変更
【補正の内容】
【００８５】
（実施例４（参考例））
導電補助層用カーボンとして炭素繊維（ＶＧＣＦ）（繊維状カーボン）を用い、実施例１と同様の方法で導電補助用カーボンインキを作製し、アルミ箔上に均一に塗布、乾燥し、導電補助層を得た。その後、実施例２と同様の方法で正極を得た。
【国際調査報告】
2010002002.tif 000017
2010002002.tif 000018
2010002002.tif 000019
2010002002.tif 000020